(57)【要約】      （修正有）【課題】手で握ったり放したりする動作を繰り返す運動を長時間好適に行うことができ、同時に、患部を温めることができる発熱体を提供する。【解決手段】外面が繊維シート３である通気性を有する袋に、空気と接触することにより発熱する発熱組成物が封入された発熱体であって、袋は、繊維シート上に、樹脂フィルム１を有する積層体からなり、積層体が、繊維シートおよび樹脂フィルムを不連続的に接着したもの２であり、発熱組成物の充填率が４〜９５％である、発熱体。【選択図】図３
2009240650.tif 000002
【特許請求の範囲】
【請求項１】
外面が繊維シートである通気性を有する袋に、空気と接触することにより発熱する発熱組成物が封入された発熱体であって、
（１）該袋は、該繊維シート上に、樹脂フィルムを有する積層体からなり、
（２）該積層体が、該繊維シートおよび該樹脂フィルムを不連続的に接着したものであり、
（３）該発熱組成物の充填率が４〜９５％である、
ことを特徴とする発熱体。
【請求項２】
前記積層体における前記繊維シートと前記樹脂フィルムとの接着強度が０．２〜６Nである請求項１に記載の発熱体。
【請求項３】
前記繊維シートおよび前記樹脂フィルムの間に、不連続的に接着層が形成されている請求項１または２に記載の発熱体。
【請求項４】
前記袋が、球形または円筒形である請求項１〜３のいずれかに記載の発熱体。
【請求項５】
前記繊維シートが、天然繊維もしくは合成繊維の不織布または織布である請求項１〜４のいずれかに記載の発熱体。
【請求項６】
前記発熱組成物が、鉄粉、活性炭、金属塩および水を含む組成物であり、該鉄粉、該活性炭、該金属塩および水の含有量が、それぞれ３０〜８０質量％、３〜２５質量％、０．５〜１０質量％および１〜４０質量％である請求項１〜５のいずれかに記載の発熱体。
【請求項７】
前記樹脂フィルムが、樹脂成分として、ポリエチレン、ポリプロピレン、ナイロンポリエステルおよびポリ塩化ビニルからなる群から選ばれる少なくとも一種の合成樹脂を含有する請求項１〜６のいずれかに記載の発熱体。
【請求項８】
治療またはリハビリ用器具である請求項１〜７のいずれかに記載の発熱体。
【発明の詳細な説明】
【技術分野】
【０００１】
本発明は、発熱体、特に、治療またはリハビリ用器具として使用される発熱体に関する。
【背景技術】
【０００２】
従来より、手、指等のトレーニング用器具またはリハビリ用器具として、種々のものが提案されている。例えば、特許文献１および２には、指を掛けるくぼみを設けた手のトレーニング器具が開示されている。
【０００３】
しかしながら、特許文献１および２の器具を使用する場合、手や指に過度の負荷がかかり、長時間、トレーニングやリハビリを続けることが困難である。
【０００４】
ところで、手、指、腕等の関節痛の治療やリハビリに、発熱体を用いて患部を温める方法が採用されている。特に、指の関節痛の治療やリハビリにおいては、指を温めながら、前記発熱体を握ったり放したりする動作を繰り返す運動も並行して行われる。そのような発熱体として、例えば、特許文献３には、空気と接触して発熱する発熱組成物が内包された略球形の発熱体が報告されている。
【０００５】
しかしながら、特許文献３の発熱体は、一般的な発熱体に使用されている包装に発熱組成物を封入しているため、該発熱体は手に十分にフィットせず、手のひらで握ったり放したりする運動には不向きである。従って、特許文献３の発熱体を用いる場合、前記運動を長時間続けることが困難であり、治療やリハビリを効率的に行うことができない。
【０００６】
前記運動を行うための運動具として、例えば、特許文献４では、ゲル状物質の表面をゴム状フィルムで覆って成型された手および指の運動具が提案されている。
【０００７】
しかしながら、特許文献４の運動具は、硬いため、手にフィットしない。そのため、特許文献４の運動具を使用する場合、手に過度の負担がかかり、長時間の運動は困難である。また、特許文献４の運動具には、温熱効果がないため、手等の関節痛の治療やリハビリには不向きである。
【０００８】
特許文献５には、一時的または慢性の痛みの治療に用いる治療器具として、空気と接触することにより発熱する発熱組成物を含有するヒートセルが開示されている。
【０００９】
しかしながら、特許文献５のヒートセルは、膝、首、背中等に貼着させて使用するものであり、手等の関節痛の治療やリハビリに使用するための器具ではない。
【００１０】
そこで、手で握ったり放したりする動作を繰り返す運動を長時間好適に行うことができ、同時に、患部を温めることができる発熱体の開発が切望されている。
【特許文献１】特開平８−３３６６１６号公報
【特許文献２】特開２００６−３４０７９５号公報
【特許文献３】特公平７−６３４９３号公報
【特許文献４】実開平６−７５５２８号公報
【特許文献５】特表平１１−５０８７８６号公報
【発明の開示】
【発明が解決しようとする課題】
【００１１】
本発明は、手で握ったり放したりする動作を繰り返す運動を長時間好適に行うことができ、同時に、患部を温めることができる発熱体を提供することを主な目的とする。
【課題を解決するための手段】
【００１２】
本発明者は、鋭意研究を重ねた結果、特定の構成を有する袋に、空気と接触することにより発熱する発熱組成物を特定量充填した発熱体が上記目的を達成できることを見出し、本発明を完成するに至った。
【００１３】
即ち、本発明は、下記の発熱体に関する。
１．  外面が繊維シートである通気性を有する袋に、空気と接触することにより発熱する発熱組成物が封入された発熱体であって、
（１）該袋は、該繊維シート上に、樹脂フィルムを有する積層体からなり、
（２）該積層体が、該繊維シートおよび該樹脂フィルムを不連続的に接着したものであり、
（３）該発熱組成物の充填率が４〜９５％である、
ことを特徴とする発熱体。
２．  前記積層体における前記繊維シートと前記樹脂フィルムとの接着強度が０．２〜６Nである上記項１に記載の発熱体。
３．  前記繊維シートおよび前記樹脂フィルムの間に、不連続的に接着層が形成されている上記項１または２に記載の発熱体。
４．  前記袋が、球形または円筒形である上記項１〜３のいずれかに記載の発熱体。
５．  前記繊維シートが、天然繊維もしくは合成繊維の不織布または織布である上記項１〜４のいずれかに記載の発熱体。
６．  前記発熱組成物が、鉄粉、活性炭、金属塩および水を含む組成物であり、該鉄粉、該活性炭、該金属塩および水の含有量が、それぞれ３０〜８０質量％、３〜２５質量％、０．５〜１０質量％および１〜４０質量％である上記項１〜５のいずれかに記載の発熱体。
７．  前記樹脂フィルムが、樹脂成分として、ポリエチレン、ポリプロピレン、ナイロンポリエステルおよびポリ塩化ビニルからなる群から選ばれる少なくとも一種の合成樹脂を含有する上記項１〜６のいずれかに記載の発熱体。
８．  治療またはリハビリ用器具である上記項１〜７のいずれかに記載の発熱体。
本発明の発熱体は、
外面が繊維シートである通気性を有する袋に、空気と接触することにより発熱する発熱組成物が封入された発熱体であって、
（１）該袋は、該繊維シート上に、樹脂フィルムを有する積層体からなり、
（２）該積層体が、該繊維シートおよび該樹脂フィルムを不連続的に接着したものであり、
（３）該発熱組成物の充填率が４〜９５％程度である、
ことを特徴とする。
【００１４】
本発明の発熱体は、前記発熱組成物を充填するための袋として、繊維シートおよび樹脂フィルムを不連続的に接着させた積層体からなる袋を用いる。繊維シートおよび樹脂フィルムを不連続的に接着させることにより、握った手に好適にフィットする発熱体が得られる。
【００１５】
本明細書において、「フィットする」とは、発熱体を手で握ったときに、適度な力で握った手の指を該発熱体に押し込むことができ、さらに、押し込んだ指を戻すと適度な斥力が感じられることを言う。
【００１６】
本発明の発熱体は、握った手に好適にフィットするため、握ったり放したりする運動を長時間繰り返すことができる。しかも、本発明の発熱体は、温熱効果を好適に発揮できる。  
【００１７】
本明細書において、「温熱効果」とは、発熱することにより患部を温めることを言う。温熱効果により、例えば、患部の血液循環を改善したり、患部の組織の老廃物を除去するとともに患部の修復を促進させることができる。
【００１８】
本発明の発熱体は、握ったり放したりする運動を長時間繰り返すことができ、且つ、前記運動の際、温熱効果を好適に発揮できるため、指等の関節痛の治療やリハビリに使用するための器具として最適である。
【００１９】
袋
本発明の発熱体を構成する袋は、通気性を有する。本発明の発熱体は、外部から空気を袋内に流入させることにより、空気と発熱組成物とを接触させて該発熱組成物を発熱させる。
【００２０】
前記袋は、外面が繊維シートであり、該繊維シート上に、樹脂フィルムが積層されてなる積層体からなる。すなわち、前記袋は、手に触れる外面が繊維シートであり、手に触れず前記発熱組成物と接触する内面が樹脂フィルムである複層構造を採用する。
【００２１】
前記繊維シートとしては、例えば、天然繊維もしくは合成繊維の不織布または織布を使用できる。前記天然繊維としては、例えば、綿、麻絹、毛等が挙げられる。合成繊維としては、例えば、ナイロン、ポリエチレン、ポリプロピレン、ポリエステル、ポリ塩化ビニル、ビニロン、レーヨン、アクリル等が挙げられる。特に、前記繊維シートとしては、発熱体が手にフィットしやすくなる点で、ナイロンの不織布または織布が好ましい。
【００２２】
前記繊維シートの通気性については、十分に空気を袋内に導入できる範囲であればよく特に限定されない。
【００２３】
前記繊維シートの厚みは、発熱体が手に十分にフィットし、且つ、温熱効果を好適に発揮できる範囲であればよく、通常１００〜３５０μｍ程度、好ましくは２００〜３００μｍ程度である。
【００２４】
前記樹脂フィルムは、樹脂成分として、例えば、ポリエチレン、ポリプロプレン、ナイロン、ポリエステル、ポリ塩化ビニル等の合成樹脂を含むものが好ましい。前記合成樹脂は一種単独でまたは二種以上を組み合わせて使用できる。特に、前記樹脂フィルムは、樹脂成分がポリエチレンであるものが好ましい。前記樹脂フィルムは、本発明の効果を妨げない範囲であれば、前記樹脂成分以外にも、必要に応じて、酸化防止剤、紫外線吸収剤、染料、顔料、耐電防止剤、造核剤等の添加物を配合することができる。
【００２５】
前記樹脂フィルムは、通気性を有する。前記樹脂フィルムとしては、例えば、炭酸カルシウムなどの無機充填剤と流動パラフィンを前記樹脂成分に添加して調製した樹脂組成物を延伸させることにより形成したもの、針、レーザー、放電加工等により通気孔を穿って通気性を持たせたもの、通気孔として元来多数の微細孔を有する微多孔質フィルム等が挙げられる。
【００２６】
前記樹脂フィルムの通気性は、発熱組成物の種類、量、発熱温度等に応じて、該樹脂フィルムの通気孔の大きさ、数等を適宜設定することにより調整できる。前記繊維シートは、十分な通気性を有するため、前記袋の通気性は、実質的に前記樹脂フィルムの通気孔の孔径により決定される。
【００２７】
前記樹脂フィルムの通気性は、透気度を測定することにより確認できる。前記袋の透湿度は、通常は１００〜１０００g/m2・day程度、好ましくは２００〜６００g/m2・day程度、より好ましくは３００〜４００g/m2・day程度である。
【００２８】
なお、本明細書に記載の透湿度の値は、JIS Z0208に規定された「防湿包装材料の透湿度試験方法（カップ法）」により測定した値である。
【００２９】
前記樹脂フィルムの厚みは、本発明の効果を妨げない範囲内であればよく、通常５〜２００μｍ程度、好ましくは５０〜１００μｍ程度である。
【００３０】
前記積層体は、前記繊維シートおよび前記樹脂フィルムを不連続的に接着したものである。繊維シートおよび樹脂フィルムを不連続的に接着させることにより、発熱体を手で握ったときの使用実感が良好になる。すなわち、発熱体が手に十分にフィットする。
【００３１】
ここで、「不連続的に接着する」とは、前記繊維シートと前記樹脂フィルムとを連続的に接着させるのではなく、接着領域と非接着領域とを不規則に設けて両者を接着させることを言う。すなわち、前記繊維シートの全面ではなく一部に前記樹脂フィルムとの接着領域を設けることを言う。
【００３２】
前記積層体における前記繊維シートと前記樹脂フィルムとの接着強度は、０．２〜６N程度が好ましく、０．３〜３Ｎ程度がより好ましい。限定的な解釈を望むものではないが、前記接着強度が、０．２〜６N程度である場合、本発明の発熱体を使用する際に、一部の接着領域において前記樹脂フィルムが前記繊維シートから容易に剥離すると推定され、このような剥離が生じることにより、発熱体が手に好適にフィットすると考えられる。
【００３３】
前記接着強度は、JIS Z0237に規定された「180度引き剥がし粘着力」試験法に従って測定できる。
【００３４】
特に、前記積層体における前記繊維シートと前記樹脂フィルムとが接着している面積は、前記繊維シートの全面積の３０〜９０％程度が好ましく、４５〜７５％程度がより好ましい。
【００３５】
前記繊維シートおよび前記樹脂フィルムの接着形態としては、該繊維シートおよび該樹脂フィルムの間に接着層を設けることにより両者が接着した形態や、接着層を介さずに両者が直接接着した形態が挙げられる。特に、前記積層体としては、前者の接着形態を採用したものが好ましい。
【００３６】
前記接着層は、例えば、前記繊維シート上に樹脂成分を塗布することにより形成できる。
前記樹脂成分としては、可撓性の樹脂が好ましい。可撓性の樹脂としては、例えば、酢酸ビニル、ポリビニルアセタール、エチレン酢酸ビニル、塩化ビニル、アクリル、ポリアミド系、セルロース系、α-オレフィン系等が挙げられる。これら樹脂は一種単独でまたは二種以上を組み合わせて使用できる。特に、前記樹脂としては、エチレン酢酸ビニル樹脂が好ましい。
【００３７】
樹脂成分を塗布する方法としては、公知の方法を適宜採用すればよいが、スプレーガンを用いて塗布する方法が好ましい。スプレーガンを用いて塗布する場合、不連続的な接着層を好適に形成できる。
【００３８】
樹脂成分の塗布量は、不連続的な接着層を形成でき、目的とする接着強度が得られる範囲内で適宜設定すればよい。
【００３９】
前記接着層の厚みは、発熱体が手に十分にフィットする範囲であればよく特に限定されないが、通常１〜５０μｍ程度、好ましくは１〜２０μｍ程度である。
【００４０】
接着層を利用せずに、前記繊維シートと前記樹脂フィルムとを直接接着させる方法としては、該繊維シートと該樹脂フィルムとを熱圧着させる方法が挙げられる。具体的には、熱処理手段を用いて熱を加えながら、必要に応じて圧力を加えることにより、繊維シートおよび樹脂フィルムを接着させることができる。前記熱処理手段としては、例えば、ヒートシーラー、熱ロール、熱風等が挙げられる。
【００４１】
この方法により熱圧着させる場合、加熱条件、圧力条件等を適宜設定することにより、前記繊維シートと前記樹脂フィルムとを不連続的に接着させる。例えば、ヒートシーラーを用いて熱圧着させる場合、シール温度は６０〜１５０℃程度が好ましい。また、シール時間は０．５〜１０秒程度が好ましい。
【００４２】
前記袋の形状は、手で握ったり放したりする運動を好適に行えるような形状であればよい。特に、前記袋は、球形または円筒形であることが好ましく、球形であることがより好ましい。なお、前記「球形」とは、完全な球形に限らず、例えば、卵形、円錐形等の略球形も含まれる。特に、本発明の発熱体の好ましい形態として、巾着が挙げられる。
【００４３】
巾着とは、図１に示すような、口を紐で結んだ球形の入れ物を言う。
【００４４】
前記袋の容積は、後述する発熱組成物を収容できる範囲内であればよく特に限定されない。
【００４５】
発熱組成物
前記袋に封入する発熱組成物としては、空気と接触することにより発熱するものであればよく、公知の発熱組成物を使用できる。特に、本発明では、前記発熱組成物として、鉄粉、活性炭、金属塩および水を含む組成物を使用することが好ましい。
【００４６】
前記発熱組成物中における鉄粉、活性炭、金属塩および水の合計質量は、８０〜１００質量％程度が好ましい。
【００４７】
以下、鉄粉、活性炭、金属塩および水を含む発熱組成物を代表例として、前記発熱組成物について具体的に説明する。
【００４８】
＜鉄粉＞
鉄粉が空気中の酸素と反応して発熱することにより、本発明の発熱体は温熱効果を発揮できる。
【００４９】
前記鉄粉としては、還元鉄、鋳鉄等が挙げられる。これらは一種単独でまたは二種以上を組み合わせて使用できる。
【００５０】
前記鉄粉の形状としては、粒状、繊維状等が挙げられる。これらの形状の鉄粉を単独で使用してもよく、二種以上を併用してもよい。特に、発熱体が手にフィットしやすくなる点で、粒状の鉄粉を使用することが好ましい。
【００５１】
粒状の鉄粉の粒径は、発熱体が手に十分にフィットし、且つ、温熱効果を好適に発揮できる範囲であればよく、通常１０〜３００μｍ程度、好ましくは１０〜１００μｍ程度である。
【００５２】
なお、本明細書に記載の粒径は、測定対象となる試料（鉄粉等）１００ｇを、７００μm、６５０μm、５００μm、４００μm、３００μm、２５０μm、１００μm、５０μm、１０μmの篩を上から順に設けた電動振動篩機にかけ、１５分間振動させた後、各篩に残った量および通過した量を測定することにより算出できる。
【００５３】
前記発熱組成物中における前記鉄粉の含有量は、３０〜８０質量％程度が好ましく、４５〜６５質量％程度がより好ましい。
【００５４】
＜活性炭＞
活性炭は、表面の微孔に空気を取り込んで酸素の供給を促したり、熱を保って放熱温度がばらつかないように保温することができる。活性炭は内部構造が非常に多孔性であり、そのため特に良好な水保持能を与える。さらに、活性炭は水を良く吸収するのみならず、発熱組成物の熱の発生により蒸発される水蒸気も吸収し、水蒸気の逃げの防止を助ける。従って、活性炭は水保持物質としても役立つことができる。さらに、活性炭は鉄粉の酸化により生ずる臭いも吸収することができる。
【００５５】
前記活性炭としては、例えば、ココナツの殻、木材、木炭、石炭、骨炭等から調製された活性炭を好適に使用できる。
【００５６】
前記活性炭の形状としては、粒状、繊維状等が挙げられる。これらの形状の鉄粉を単独で使用してもよく、二種以上を併用してもよい。特に、本発明では、発熱体が手にフィットしやすくなる点で、粒状の活性炭を使用することが好ましい。
【００５７】
粒状の活性炭の粒径は、発熱体が手に十分にフィットし、且つ、温熱効果を好適に発揮できる範囲であればよく、１０〜３００μｍ程度が好ましく１０〜１００μｍ程度がより好ましい。
【００５８】
発熱組成物中における前記活性炭の含有量は、３〜２５質量％程度が好ましく、１０〜２０質量％程度がより好ましい。
【００５９】
＜金属塩＞
金属塩は、例えば、空気との酸化反応を容易にするために、鉄粉の表面を活性化させて、鉄の酸化反応を促進させることができる。
【００６０】
前記金属塩としては、公知の発熱組成物に使用されている金属塩を使用すればよい。前記金属塩としては、例えば、硫酸第二鉄、硫酸カリウム、硫酸ナトリウム、硫酸マンガン、硫酸マグネシウム等の硫酸塩；塩化第二銅、塩化カリウム、塩化ナトリウム、塩化カルシウム、塩化マンガン、塩化マグネシウム、塩化第一銅等の塩化物等が挙げられる。また、炭酸塩、酢酸塩、硝酸塩及び他の塩も使用することができる。これら金属塩については、一種単独でまたは二種以上を組み合わせて使用できる。
【００６１】
前記金属塩の粒径は、本発明の効果を妨げない範囲であればよく、通常１００〜７００μｍ程度、好ましくは２５０〜６５０μｍ程度である。
【００６２】
発熱組成物中における前記金属塩の含有量は、０．５〜１０質量％程度が好ましく、１〜３質量％程度がより好ましい。
【００６３】
＜水＞
水としては、例えば、蒸留水、水道水等を使用できる。
【００６４】
発熱組成物中における前記水の含有量は、１〜４０質量％程度が好ましく、２０〜３０質量％程度がより好ましい。
【００６５】
＜その他の添加物＞
前記発熱組成物は、前記鉄粉、活性炭、金属塩および水以外にも、必要に応じて、公知の添加剤を含有してもよい。
【００６６】
公知の添加剤としては、例えば、吸水性樹脂、保水剤等が挙げられる。吸水性樹脂を含有させることにより、前記発熱組成物をさらさらの状態に保ち続けやすくなる。前記吸水性樹脂としては、例えば、イソブチレン−無水マレイン酸共重合体、ポリビニルアルコール−アクリル酸共重合体、デンプン−アクリル酸塩グラフト共重合体、ポリアクリル酸塩架橋物、アクリル酸塩−アクリル酸エステル共重合体、アクリル酸塩−アクリルアミド共重合体、ポリアクリルニトリル架橋物等が挙げられる。これらの吸水性樹脂は、一種単独でまたは二種以上を組み合わせて使用できる。
【００６７】
前記吸水性樹脂の粒径は、本発明の効果を妨げない範囲であればよく、通常１００〜５００μｍ程度、好ましくは２５０〜４００μｍ程度である。
【００６８】
発熱組成物中における前記吸水性樹脂の含有量は、１〜１０質量％程度が好ましく、１〜３質量％程度がより好ましい。
【００６９】
保水剤として、木粉、パーライト、バーミキュライト、ヒル石等が挙げられる。を併用してもよい。
【００７０】
前記保水剤の粒径は、本発明の効果を妨げない範囲であればよく、通常３００μｍ程度以下、好ましくは２５０μｍ程度以下である。
【００７１】
発熱組成物中における前記保水剤の含有量は、１〜１０質量％程度が好ましく、２〜５質量％程度がより好ましい。
【００７２】
＜各成分の混合＞
前記各成分を混合することにより、前記発熱組成物を調製することができる。混合は、必要に応じて、真空下または不活性ガス雰囲気下で行ってもよい。例えば、米国特許第4,649,895号に記載された方法に従って混合すればよい。
【００７３】
発熱体
前記袋に、前記発熱組成物を封入することにより、本発明の発熱体が得られる。封入方法としては、前記発熱組成物を前記袋に入れ、該組成物が漏れないよう袋を閉じる方法が挙げられる。例えば、巾着の形をした発熱体は、円形状の前記積層体を用いて前記発熱組成物を包み込み、口を紐で縛ることにより、製造できる。
【００７４】
前記発熱体における前記発熱組成物の充填率は、４〜９５％程度、好ましくは４〜４０％程度である。充填率が４〜９５％程度の場合、発熱体が手に好適にフィットする。
【００７５】
前記充填率は、下記式により算出できる。
【００７６】
Ａ÷Ｂ×１００
（式中、Ａは、実際に封入させる発熱組成物の重量（ｇ）を示す。Ｂは、袋に発熱組成物を最大限入れたときの該発熱組成物の重量（ｇ）を示す。）
前記発熱体の大きさは、手に握りやすい大きさであればよい。例えば、巾着の形をした発熱体の直径は、７〜５０ｃｍ程度が好ましく、１０〜４５ｃｍ程度がより好ましい。
【００７７】
前記発熱組成物の重量は、５ｇ程度以上が好ましく、１５ｇ程度以上がより好ましく１５〜２００ｇ程度がさらに好ましい。重量が５ｇ程度以上の場合、前記発熱体が手にフィットしやすく、温熱効果を好適に発揮できる。また、重量が２００ｇ程度以下の場合、手が疲れにくく、手で握ったり放したりする運動を長時間無理なく行える。
【００７８】
前記発熱体の内部の鉄粉は空気中の酸素と容易に反応する。そのため、前記発熱体が空気と接触しないように、通常、該発熱体を空気を通過させない包装体に入れ密封した状態で流通させる。
【００７９】
前記発熱体の用途
本発明の発熱体は、手で握った際、手にフィットする。そのため、前記発熱体は、手で握ったり放したりする運動に好適に用いることができる。また、前記運動を行うことにより、内部の発熱組成物が発熱し、前記発熱体は、通常、４０℃程度の温度を保持できる。従って、本発明の発熱体は、人が前記運動を行うことと並行して、温熱効果を発揮できる。    
【００８０】
本発明の発熱体は、例えば、手、指、腕等の手腕部（好ましくは指）の疾患や症状を改善できる。さらに、本発明の発熱体は、治療後にリハビリを行うための器具として好適に使用できる。
【００８１】
本発明の発熱体は、種々の疾患の治療に用いることができる。特に、本発明の発熱体は、腱鞘炎、関節リウマチ等の関節痛の治療に効果がある。
【００８２】
また、本発明の発熱体は、接触させる身体部位にフィットしやすいため、痔、腰痛等の治療にも好適に使用できる。
【００８３】
さらに、本発明の発熱体は、発熱する際に水分を揮散させるので、接触させる身体部位に潤いを与えて保湿効果を付与できる。
【００８４】
本発明の発熱体は、温熱効果に優れているため、治療やリハビリに限らず、体を温めるための懐炉としても好適に使用できる。本発明の発熱体は接触させる身体部位にフィットしやすいため、指の側面部等の従来温めにくかった部分を温めるのにも適している。
【発明の効果】
【００８５】
本発明の発熱体は、手で握った際、手に十分にフィットする。従って、本発明の発熱体を手で握ったり放したりする運動を長時間好適に行うことができる。
【００８６】
また、本発明の発熱体は、前記運動を繰り返すことにより、温度が４０℃程度にまで上昇し、かかる温度を保持する。従って、本発明の発熱体は、前記運動の際に、温熱効果を好適に発揮できる。
【００８７】
さらに、本発明の発熱体は、発熱する際に水分を揮散させるので、接触させる身体部位に潤いを与えて保湿効果を付与できる。
【発明を実施するための最良の形態】
【００８８】
以下に実施例及び比較例を示し、本発明をより具体的に説明する。但し、本発明は実施例に限定されない。
【００８９】
なお、透湿度は、JIS Z0208に規定された「防湿包装材料の透湿度試験方法（カップ法）」により測定した。具体的には、温度２５±０．５℃および相対湿度９０±２％の雰囲気中、透湿カップを用いて測定した。
【００９０】
また、接着強度は、JIS Z0237に規定された「180度引き剥がし粘着力」試験法に従って測定した。具体的には、実施例および比較例で得られた積層体を試験板に貼り、温度２３±２℃および相対湿度５０±５％の雰囲気中に５分間以上静置させた後、３００±３０ｍｍ／ｍｉｎの速さで積層体を連続して引き剥がすことにより測定した。
【００９１】
実施例１〜１２および比較例１〜９
＜繊維シートおよび樹脂フィルムの積層体の作製＞
厚さ２５０μｍのナイロンの織布（縦１９ｃｍ×横１００ｃｍ）上に、エチレン酢酸ビニル樹脂（ＥＶＡ）をスプレーガンを用いて塗布することにより、接着層を不連続的に形成させた。前記接着層の厚みは、５μｍであった。
【００９２】
前記繊維シートの前記接着層を形成させた面に、ポリエチレンのフィルムを積層させた。前記フィルムの厚みは、７０μｍであった。また、前記フィルムの透湿度は、３８０g/m2・dayであった。
【００９３】
前記積層体中における前記繊維シートと前記樹脂フィルムとの接着強度は０．７Nであった。
【００９４】
以上の方法により、厚み３５０μｍの積層体を作製した。
【００９５】
＜発熱組成物の調製＞
粒径５０μｍの鉄粉、粒径２００μｍの活性炭、粒径３８０μm食塩、水、粒径１００μmヒル石および粒径３８０μmポリアクリル酸ナトリウムを混合することにより発熱組成物を調製した。前記発熱組成物中、前記鉄粉、活性炭、塩化ナトリウム、水、ヒル石およびポリアクリル酸ナトリウムの含有量は、それぞれ５５質量％、１３質量％、１質量％、２６質量％、３質量％および２質量％であった。
【００９６】
以上の方法により、発熱組成物を調製した。
【００９７】
＜発熱体の製造＞
前記積層体から、表１〜４に記載の直径に２ｃｍ足した直径の円を切り取った。前記円のポリエチレンフィルム側に前記発熱組成物を載せた。次いで、同雰囲気下、前記発熱組成物を包み込み、前記円の端が２ｃｍ余るように、首部を紐で縛った。
【００９８】
以上の方法により、巾着の形をした発熱体を製造した。
【００９９】
発熱体中の発熱組成物の重量（ｇ）、発熱組成物の充填率（％）を表１〜４に示す。
【０１００】
得られた発熱体は、空気と接触しないようポリ塩化ビニリデンコートフィルム（KOP）よりなる袋に入れて密封した。
【０１０１】
なお、下記試験例１〜２は、ポリ塩化ビニリデンコートフィルムよりなる袋から発熱体を取り出してすぐに行われた。
【０１０２】
試験例１
健常人１０名を対象にして、実施例１〜１２および比較例１〜９で製造した発熱体を手で握ったり放したりする運動を５分間繰り返した際に、該発熱体が十分にフィットするかどうかを評価した。
【０１０３】
Ａ…手に十分にフィットすると感じた人が７名以上の場合
Ｂ…手に十分にフィットすると感じた人が５〜６名の場合
Ｃ…手に十分にフィットすると感じた人が４名以下の場合
結果を表１〜４に示す。
【０１０４】
試験例２
健常人１０名を対象にして、実施例１〜１２および比較例１〜９で製造した発熱体を手で握ったり放したりする運動を５分間繰り返した際の該発熱体の温熱効果を評価した。
【０１０５】
Ａ…４０℃程度の適度な温熱を感じた人が７名以上の場合
Ｂ…４０℃程度の適度な温熱を感じた人が５〜６名の場合
Ｃ…４０℃程度の適度な温熱を感じた人が４名以下の場合
結果を表１〜４に示す。
【０１０６】
【表１】
2009240650.tif 000003
【０１０７】
【表２】
2009240650.tif 000004
【０１０８】
【表３】
2009240650.tif 000005
【０１０９】
【表４】
2009240650.tif 000006
【０１１０】
実施例１３〜２１
前記積層体中における前記繊維シートと前記樹脂フィルムとの接着強度を表５〜６に示す通りに設定した以外は、前記実施例５と同様の方法により、巾着の形をした発熱体を製造した。
【０１１１】
比較例１０
ナイロンの織布上に、ポリエチレンのフィルムを積層させなかった以外は、前記実施例５と同様の方法により、巾着の形をした発熱体を製造した。すなわち、前記発熱組成物を包み込むための袋として、前記積層体ではなくナイロンの織布を使用した。
【０１１２】
比較例１１
前記発熱組成物を包み込むための袋として、前記積層体の代わりに前記ポリエチレンのフィルムを使用した以外は、前記実施例５と同様の方法により、巾着の形をした発熱体を製造した。
【０１１３】
比較例１２
前記ナイロンの織布上に接着層を形成させなかった以外は、前記実施例５と同様の方法により、巾着の形をした発熱体を製造した。すなわち、前記発熱組成物を包み込むための袋として、前記積層体ではなく、前記ナイロンの織布と前記ポリエチレンのフィルムを単に重ねたものを使用した。
【０１１４】
比較例１３〜１４
前記積層体中における前記繊維シートと前記樹脂フィルムとの接着強度を表７に示す通りに設定した以外は、前記実施例５と同様の方法により、巾着の形をした発熱体を製造した。
【０１１５】
なお、実施例１３〜２１および比較例１０〜１４で得られた発熱体は、それぞれ空気と接触しないようポリ塩化ビニリデンコートフィルム（KOP）よりなる袋に入れて密封した。
【０１１６】
下記試験例３〜５は、ポリ塩化ビニリデンコートフィルムよりなる袋から発熱体を取り出してすぐに行われた。
【０１１７】
試験例３
健常人１０名を対象にして、実施例１３〜２１および比較例１０〜１４で製造した発熱体を手で握ったり放したりする運動を５分間繰り返した際に、該発熱体が十分にフィットするかどうかを評価した。
【０１１８】
Ａ…手に十分にフィットすると感じた人が７名以上の場合
Ｂ…手に十分にフィットすると感じた人が５〜６名の場合
Ｃ…手に十分にフィットすると感じた人が４名以下の場合
結果を表５〜７に示す。
【０１１９】
試験例４
腱鞘炎による関節痛を持つ患者１０名を対象にして、実施例１５および１８ならびに比較例１３〜１４で製造した発熱体を手で握ったり放したりする運動を５分間繰り返した際に、該発熱体が十分にフィットするかどうかを評価した。
【０１２０】
Ａ…手に十分にフィットすると感じた人が７名以上の場合
Ｂ…手に十分にフィットすると感じた人が５〜６名の場合
Ｃ…手に十分にフィットすると感じた人が４名以下の場合
結果を表８に示す。
【０１２１】
試験例５
腱鞘炎による関節痛を持つ患者１０名を対象にして、実施例１５および１８ならびに比較例１３〜１４で製造した発熱体を手で握ったり放したりする運動を５分間繰り返した後に、痛みが和らぐかどうかを評価した。
【０１２２】
Ａ…痛みが和らいだと感じた人が７名以上の場合
Ｂ…痛みが和らいだと感じた人が５〜６名の場合
Ｃ…痛みが和らいだと感じた人が４名以下の場合
結果を表８に示す。
【０１２３】
【表５】
2009240650.tif 000007
【０１２４】
【表６】
2009240650.tif 000008
【０１２５】
【表７】
2009240650.tif 000009
【０１２６】
【表８】
2009240650.tif 000010
【０１２７】
試験例６
手が乾燥している人１０名を対象にして、実施例１〜２１で製造した発熱体を手で握ったり放したりする運動を５分間繰り返した際、該発熱体が保湿効果を発揮するかどうかを評価した。
【０１２８】
１０名全員が、実施例１〜２１で製造した発熱体に保湿効果があると評価した。
【図面の簡単な説明】
【０１２９】
【図１】図１は、本発明の発熱体の一例として、巾着の形をした発熱体を示した図である。
【図２】図２は、本発明の発熱体の袋を形成する積層体の上面図を示した図である。
【図３】図３は、本発明の発熱体の袋を形成する積層体の断面図を示した図である。
【符号の説明】
【０１３０】
１…樹脂フィルム
２…接着層
３…繊維シート
【図１】
2009240650.tif 000011
【図２】
2009240650.tif 000012
【図３】
2009240650.tif 000013